(57)【要約】【課題】跳躍が重要とされるスポーツ、あるいはジョギング等のランニングに用いられるスポーツ靴に好適な、軽量でかつ反発弾性が高く、圧縮永久歪み（ヘタリ）の小さい熱可塑性ポリエステルエラストマー発泡体の提供を目的とする。【解決手段】熱可塑性ポリエステルエラストマー発泡体が、シロキサン結合による架橋構造を有し、片面または両面にスキン層が形成された独立気泡構造からなり、圧縮永久歪みが５０％以下であり、靴底の一部を構成するミッドソール２１における足裏の踏みつけ部、及びかかと部に対応する部位に設ける靴底部材４１、４３として好適な発泡体とした。【選択図】図２
2020146559.tif 000002
【特許請求の範囲】
【請求項１】
熱可塑性ポリエステルエラストマー発泡体において、
前記熱可塑性ポリエステルエラストマー発泡体が、シロキサン結合による架橋構造を有し、
片面または両面にスキン層が形成された独立気泡構造からなり、
圧縮永久歪みが５０％以下であることを特徴とする熱可塑性ポリエステルエラストマー発泡体。
【請求項２】
前記熱可塑性ポリエステルエラストマー発泡体には、溶融粘度調整剤が添加されていることを特徴とする請求項１に記載の熱可塑性ポリエステルエラストマー発泡体。
【請求項３】
前記熱可塑性ポリエステルエラストマー発泡体が、靴底用部材としてミッドソールにおける足裏の踏みつけ部とかかと部に対応する部位に設けられるものであることを特徴とする請求項１または２に記載の熱可塑性ポリエステルエラストマー発泡体。
【請求項４】
前記熱可塑性ポリエステルエラストマー発泡体の発泡倍率は、２．５倍〜１０倍であることを特徴とする請求項１から３の何れか一項に記載の熱可塑性ポリエステルエラストマー発泡体。
【発明の詳細な説明】
【技術分野】
【０００１】
本発明は熱可塑性ポリエステルエラストマー発泡体に関する。
【背景技術】
【０００２】
従来、ウォーキング、ジョギング、ランニング等に利用される靴底用部材として、低反発発泡体と高反発発泡体を積層したものがある（特許文献１）。
また、ＥＶＡやポリウレタン発泡体、ゴム等を組み合わせて靴底を構成したものも知られている。
【０００３】
しかしながら、バレーボール、バスケットボール、サッカー、陸上競技の跳躍競技などのように跳躍が重要とされるスポーツ、あるいはジョギングやランニング等に用いられるスポーツ靴には、より軽量で反発弾性が高く、かつ圧縮永久歪み（ヘタリ）が小さい靴底用部材が求められている。なお、軽量化を図るために発泡体の発泡倍率を高くすると、反発弾性が低下するようになり、軽量化と反発弾性の両方を向上させることができなかった。これは、無理に発泡倍率を高くすると、セル構造が不均一かつ粗大になったり、セルが集合して鬆（す）が多く発生したりしてその結果反発弾性が低下すると考えられる。
【先行技術文献】
【特許文献】
【０００４】
【特許文献１】特許第５２５７７１４号公報
【発明の概要】
【発明が解決しようとする課題】
【０００５】
本発明は前記の点に鑑みなされたものであって、跳躍が重要とされるスポーツ、あるいはジョギングやランニング等に用いられるスポーツ用靴の靴底部材などに好適な、軽量で反発弾性が高く、かつ圧縮永久歪み（ヘタリ）が小さい熱可塑性ポリエステルエラストマー発泡体の提供を目的とする。
【課題を解決するための手段】
【０００６】
請求項１の発明は、熱可塑性ポリエステルエラストマー発泡体において、前記熱可塑性ポリエステルエラストマー発泡体が、シロキサン結合による架橋構造を有し、片面または両面にスキン層が形成された独立気泡構造からなり、圧縮永久歪みが５０％以下であることを特徴とする。
【０００７】
請求項２の発明は、請求項１において、前記熱可塑性ポリエステルエラストマー発泡体には、溶融粘度調整剤が添加されていることを特徴とする。
【０００８】
請求項３の発明は、請求項１または２において、前記熱可塑性ポリエステルエラストマー発泡体が、靴底用部材としてミッドソールにおける足裏の踏みつけ部とかかと部に対応する部位に設けられるものであることを特徴とする。
【０００９】
請求項４の発明は、請求項１から３の何れか一項において、前記熱可塑性ポリエステルエラストマー発泡体の発泡倍率は、２．５倍〜１０倍であることを特徴とする。
【発明の効果】
【００１０】
本発明によれば、軽量で反発弾性が高く、かつ圧縮永久歪み（ヘタリ）が小さく、靴底用部材として好適な熱可塑性ポリエステルエラストマー発泡体が得られる。
【図面の簡単な説明】
【００１１】
【図１】本発明の熱可塑性ポリエステルエラストマー発泡体を靴底用部材として用いた靴の斜視図である。
【図２】同靴のミッドソールの平面図及び断面図である。
【図３】実施例１〜１３の配合・製造条件・物性等を示す表である。
【図４】実施例１４〜２０及び比較例１〜３の配合・製造条件・物性等を示す表である。
【発明を実施するための形態】
【００１２】
以下、本発明の実施形態について説明する。
本発明の熱可塑性ポリエステルエラストマー発泡体は、シロキサン結合による架橋構造を有し、密度が０．１〜０．４ｇ／ｃｍ３、反発弾性が６０％以上、圧縮永久歪みが５０％以下であり、軽量性及び反発弾性に優れ、かつ圧縮永久歪み（ヘタリ）が小さく、スポーツ用靴に好適である。
【００１３】
密度は、ＪＩＳ  Ｋ７２２２：２００５に基づいて測定された値である。反発弾性は、ＪＩＳ  Ｋ６４００−３：２０１１に基づいて測定された値である。圧縮永久歪みは、ＪＩＳ  Ｋ６２６２：２０１３  Ａ法に基づいて測定された値である。
【００１４】
前記圧縮永久歪みの具体的な測定方法は次の通りである。まず、温度２３±２℃、湿度５０±１０％の環境下で３時間放置した測定用サンプルの試験前の厚みｈ０を測定する。次に測定用サンプルを試験前の厚みｈ０に対して５０％圧縮し、予め温度５０℃、湿度５０％の状態に保持した恒温恒湿槽へ測定用サンプルを組込んだ圧縮装置を投入し６時間静置する。この時使用するスペーサ（測定用サンプルの試験前の厚みｈ０に対して５０％の厚み）の厚みｈ２を測定する。圧縮状態で６時間経過後、恒温恒湿槽から圧縮装置を取出し、圧縮状態を解放し、温度２３±２℃、湿度５０±１０％の環境下で３０±３分後に、測定用サンプルの試験後の厚みｈ１を測定する。圧縮永久歪み（％）は次式で算出される。
圧縮永久歪み（％）＝［（ｈ０−ｈ１）／（ｈ０−ｈ２）］×１００
【００１５】
本発明の熱可塑性ポリエステルエラストマー発泡体の製造方法について説明する。本発明の熱可塑性ポリエステルエラストマー発泡体の製造方法は、グラフト化工程と、発泡工程と、静的架橋工程とを有する。
【００１６】
グラフト化工程では、熱可塑性ポリエステルエラストマーと変性シランカップリング剤を溶融混練することにより、前記熱可塑性ポリエステルエラストマーに前記変性シランカップリング剤の変性部をグラフト化させ、アルコキシシリル基を有する熱可塑性ポリエステルエラストマーのペレットを作製する。その際、溶融粘度調整剤を配合してもよい。
【００１７】
熱可塑性ポリエステルエラストマー（ＴＰＥＥ）は、ハードセグメントとソフトセグメントを有するものであり、本発明では特に限定されない。ハードセグメントとしては、ポリブチレンテレフタレート、ポリブチレンナフタレート、ポリエチレンテレフタレート等の結晶性ポリエステルが挙げられる。ソフトセグメントとしては、ポリテトラメチレングリコール等のポリオキシアルキレングリコール類、ポリカプロラクトンやポリブチレンアジペート等のポリエステル等が挙げられる。
【００１８】
変性シランカップリング剤の変性部（官能基）は、エポキシ変性、アミン変性、ビニル変性等を挙げることができるが、熱可塑性ポリエステルエラストマーとの反応性が高いエポキシ変性シランカップリング剤がより好ましい。エポキシ変性シランカップリング剤の配合量は、熱可塑性ポリエステルエラストマー１００重量部に対して０．１〜５重量部が好ましく、０．１〜２重量部がより好ましく、０．１〜１重量部が特に好ましい。
さらに、グラフト化促進触媒を配合してグラフト化反応を促進させてもよい。グラフト化促進触媒は、第３級アミンやオニウム塩等が挙げられる。第３級アミンとして、Ｎ，Ｎ−ジメチルアミノピリジンやＮ−メチルイミダゾール等が挙げられ、オニウム塩としては、テトラブチルアンモニウムブロミドやテトラプロピルアンモニウムブロミド等の第４級アンモニウム塩等が挙げられる。グラフト化促進触媒の配合量は、熱可塑性ポリエステルエラストマー１００重量部に対して０．１〜５重量部が好ましく、０．５〜３重量部がより好ましい。
【００１９】
溶融粘度調整剤としては、変性スチレン−アクリル共重合体やアクリル変性ポリテトラフルオロエチレン、高分子量ポリエステルエラストマー等を挙げることができる。前記溶融粘度調整剤は、単独で使用してもよく、２種類以上を併用してもよい。
溶融粘度調整剤は、変性スチレン−アクリル共重合体またはアクリル変性ポリテトラフルオロエチレンを使用することがより好ましい。
前記変性スチレン−アクリル共重合体の場合、前記熱可塑性ポリエステルエラストマーのエステル基と変性部（イソシアネート基やエポキシ基等の官能基）が反応し、高分子量化することにより、溶融粘度を高くすることができる（変性スチレン−アクリル共重合体は、鎖延長剤または架橋剤として機能する）。
前記アクリル変性ポリテトラフルオロエチレンの場合、剪断力によりポリテトラフルオロエチレンの繊維の束がほぐれ（フィブリル化）、繊維状のネットワーク構造を形成することにより、溶融粘度を高くすることができる。ポリテトラフルオロエチレンをアクリル変性することにより、前記熱可塑性ポリエステルエラストマーへの分散性が向上し、かつフィブリル化を効率よく発生させることができる（アクリル変性ポリテトラフルオロエチレンは、チクソトロピー剤として機能する）。
【００２０】
変性スチレン−アクリル共重合体の変性部（官能基）は、エポキシ基であることが好ましい。エポキシ変性スチレン−アクリル共重合体としては、エポキシ当量が２００〜２８００であり、かつ、重量平均分子量（Ｍｗ）が２０００〜２５０００であることが好ましく、エポキシ当量が２５０〜１８００であり、かつ、重量平均分子量が（Ｍｗ）が４０００〜１５０００であることがより好ましい。前記エポキシ変性スチレン−アクリル共重合体のエポキシ当量が２００未満の場合、十分な粘度調整効果が得られず、エポキシ当量が２８００を超えた場合、過度に粘度が上昇し、成形性に悪影響を及ぼすことがある。また、前記エポキシ変性スチレン−アクリル共重合体の重量平均分子量が２０００未満の場合、成形中に揮発したり、成形品の表面にブリードアウトする等、前記発泡体の表面が汚染されるおそれがある。一方、重量平均分子量が２５０００を超える場合、前記熱可塑性ポリエステルエラストマーのエステル基との反応性が低下し、適切に粘度調整が行えなかったり、該熱可塑性ポリエステルエラストマーとの相溶性が悪化するおそれがある。なお、エポキシ当量は、ＪＩＳ  Ｋ７２３６：２００１に準拠して測定を行った。
【００２１】
溶融粘度調整剤を配合する場合の配合量は、熱可塑性ポリエステルエラストマー１００重量部に対して０．０５〜１．５重量部が好ましく、０．１〜１重量部がより好ましい。０．０５重量部未満では、粘度の調整効果が小さく、一方、１．５重量部を超える場合は熱可塑性ポリエステルエラストマーの粘度が高くなり過ぎ、成形性が悪くなる傾向となる。
【００２２】
溶融粘度調整剤の熱可塑性ポリエステルエラストマーへの配合方法としては、熱可塑性ポリエステルエラストマーと変性シランカップリング剤と溶融粘度調整剤とを配合・溶融混練してペレット（最終ペレット）を作製する方法、熱可塑性ポリエステルエラストマーと変性シランカップリング剤のみ配合・溶融混練して一次ペレットを作製し、作製した一次ペレットに溶融粘度調整剤を配合・溶融混練して最終ペレットを作製する方法、熱可塑性ポリエステルエラストマーと溶融粘度調整剤のみ配合・溶融混練して一次ペレットを作製し、作製した一次ペレットに変性シランカップリング剤を配合・溶融混練して最終ペレットを作製する方法等が挙げられる。熱可塑性ポリエステルエラストマーと変性シランカップリング剤及び溶融粘度調整剤とを二軸押出機で溶融混練できれば、何れの方法で最終ペレットを作製してもよいが、最終ペレットの作製工程を単純化するためには、熱可塑性ポリエステルエラストマーと変性シランカップリング剤と溶融粘度調整剤とを一度に配合・溶融混練して最終ペレットを作製することが好ましい。
【００２３】
グラフト化工程における温度は、熱可塑性ポリエステルエラストマーが溶融する温度以上であればよいが、温度が高すぎると熱可塑性ポリエステルエラストマーが熱分解を起こす可能性があるため、２００〜３００℃が好ましく、２００〜２５０℃がより好ましい。
【００２４】
発泡工程では、前記グラフト化工程により得られたアルコキシシリル基を有する熱可塑性ポリエステルエラストマーを発泡させ、アルコキシシリル基を有する熱可塑性ポリエステルエラストマー発泡体を作製する。
発泡工程においては、溶融粘度調整剤を配合したペレット（最終ペレット）を使用することが好ましい。溶融粘度調整剤を配合したペレットを使用することにより、より均一なセルを有する発泡体が得られるようになり、反発弾性をより高めることができるようになる。
【００２５】
発泡方法としては、化学発泡法、物理発泡法、あるいは超臨界発泡法等、公知の発泡方法が挙げられる。化学発泡法は、アゾジカルボンアミド等の化学発泡剤を用いる発泡方法である。物理発泡法は、高圧下で樹脂に液化ガス等の物理発泡剤を溶解させ、圧力低下または加熱によって気泡を生成させる発泡方法である。超臨界発泡法は、高圧下で樹脂に超臨界流体を溶解させ、圧力低下によって気泡を生成させる発泡方法である。特に超臨界発泡法が好ましい。
【００２６】
静的架橋工程では、前記発泡工程で得られた前記アルコキシシリル基を有する熱可塑性ポリエステルエラストマー発泡体と水成分とを静的に反応させ、前記アルコキシシリル基をシラノール基化させ、次いで前記シラノール基同士を縮合反応によりシロキサン結合を形成させ、本発明の熱可塑性ポリエステルエラストマー発泡体を作製する。本発明における静的な反応とは、前記アルコキシシリル基を有する熱可塑性ポリエステルエラストマー発泡体と水成分を混練装置の外部で接触されることをいう。
【００２７】
静的架橋工程では、シラノール化を促進させるためのシラノール化促進触媒を配合しておくのが好ましい。シラノール化促進触媒を配合しない場合、反応時間が長くなり、非効率である。シラノール化促進触媒の配合量は、熱可塑性ポリエステルエラストマー１００重量部に対して０．０１〜２重量部が好ましく、０．１〜１．５重量部がより好ましい。
【００２８】
シラノール化促進触媒は、触媒マスターバッチ化して用いるのが好ましい。マスターバッチ用樹脂としては、ポリエステル系ポリマーが好ましく、熱可塑性ポリエステルエラストマーがより好ましく、特にメインの熱可塑性ポリエステルエラストマーと等しくするのが好ましい。触媒マスターバッチは、マスターバッチ用樹脂１００重量部に対して触媒の量を０．１〜１０重量部とするのが好ましく、０．５〜５重量部がより好ましい。また、触媒マスターバッチの配合量は、樹脂の種類や樹脂と触媒の配合比率により最適量が異なるが、好ましい例としてメインの熱可塑性ポリエステルエラストマー１００重量部に対して１〜２０重量部、より好ましい配合量として３〜１５重量部を挙げる。
【００２９】
静的架橋工程におけるアルコキシシリル基を有する熱可塑性ポリエステルエラストマー発泡体と水成分との静的な反応は、アルコキシシリル基を有する熱可塑性ポリエステルエラストマー発泡体と水成分を接触させることにより行う。アルコキシシリル基を有する熱可塑性ポリエステルエラストマー発泡体と水成分との接触方法は、水成分が接触する方法であればよく、特に限定されず、水中に浸す、蒸気を当てる、空気中の水成分を使用する等を挙げることができる。例えば、水中に浸す場合、５０℃〜９５℃程度の温水にアルコキシシリル基を有する熱可塑性ポリエステルエラストマー発泡体を１０分〜６時間程度浸せば、架橋反応が速やかに進み架橋時間を短縮することができ、好ましい。また、蒸気を当てる場合、オートクレーブ（加熱圧力釜）を使用すれば、温水よりも高い温度・高い圧力の条件の下で処理ができるため、架橋時間を更に短縮することができる。
【００３０】
前記熱可塑性ポリエステルエラストマー発泡体の製造は、前記グラフト化工程、前記発泡工程、及び前記静的架橋工程を連続して行う連続工程により、あるいは非連続で行う非連続工程により行うことができる。
【００３１】
連続工程の場合、熱可塑性ポリエステルエラストマーと変性シランカップリング剤とシラノール化促進触媒等を初めから配合してニ軸押出機に供給し、前記ニ軸押出機によりグラフト化し、アルコキシシリル基を有する熱可塑性ポリエステルエラストマーのペレットを作製する。その後、前記ペレットを射出成形機で発泡させ、次いで水成分と静的に接触させて架橋を行い、シロキサン結合による架橋構造を有する熱可塑性ポリエステルエラストマー発泡体を得る。
【００３２】
前記ペレットを射出成形機で発泡させる方法について、公知の超臨界ガス射出成形法で行う場合を説明する。
溶融状態の熱可塑性ポリエステルエラストマーと、変性シランカップリング剤と、シラノール化促進触媒と、超臨界状態の物理発泡剤と、適宜の溶融粘度調整剤とを溶融混合して金型のキャビティに射出し、次いで金型をコアバックすることにより発泡させて発泡体を形成する。発泡倍率は、コアバック前のキャビティ内に充填する熱可塑性ポリエステルエラストマー等の合計重量および金型をコアバックさせる量で調整することができる。コアバック後の最終的なキャビティの容量を大きくすることで、発泡倍率を大きくすることができる。発泡体の発泡倍率は、２．５倍〜１０倍が好ましく、より好ましくは３倍〜９倍である。
【００３３】
コアバック前のキャビティ内に充填する樹脂等の合計重量は、キャビティ容量と等しいフルショットでも、キャビティ容量よりも少ないショートショットでも、どちらでもよい。ショートショットの場合、キャビティ容積に充填可能な樹脂等の合
計重量に対して、５〜２０％少ない量をキャビティに射出する。
【００３４】
コアバックによる発泡後、金型内で発泡体を冷却させ、発泡体を金型から取り出す。金型から取り出したアルコキシシリル基を有する熱可塑性ポリエステルエラストマー発泡体を９０℃程度の温水に６０分程度浸して静的架橋することにより、シロキサン結合による架橋構造を有し、表面にはスキン層を有する独立気泡構造からなる本発明の熱可塑性ポリエステルエラストマー発泡体が得られる。
【００３５】
このようにして得られた、シロキサン結合による架橋構造を有し、表面にスキン層を有する独立気泡構造の熱可塑性ポリエステルエラストマー発泡体に対し、厚みをそのままにして所定の大きさに裁断することにより、シロキサン結合による架橋構造を有し、スキン層を両面に有する独立気泡構造の熱可塑性ポリエステルエラストマー発泡体が得られる。一方、シロキサン結合による架橋構造を有し、表面にスキン層を有する独立気泡構造の熱可塑性ポリエステルエラストマー発泡体に対して、その厚みを二分割等し、所定の大きさに裁断することにより、シロキサン結合による架橋構造を有し、スキン層を片面に有する独立気泡構造の熱可塑性ポリエステルエラストマー発泡体が得られる。
【００３６】
超臨界ガス射出成形法において使用する物理発泡剤としては、窒素や二酸化炭素等を挙げることができる。なお、物理発泡剤に替えて、アゾジカルボンアミド（ＡＤＣＡ）などの化学発泡剤を使用した場合、得られる発泡体のセル構造が粗大となる傾向にあり、物理発泡剤を使用する方が好ましい。
【００３７】
前記連続工程の場合のメリットは、連続工程でシロキサン結合による架橋構造を有し、表面にスキン層を有する熱可塑性ポリエステルエラストマー発泡体を製造することができ、効率的なことである。一方、デメリットは、熱可塑性ポリエステルエラストマーと変性シランカップリング剤とシラノール化促進触媒を初めから配合しておくため、アルコキシシリル基を有する熱可塑性ポリエステルエラストマーのアルコキシシリル基が空気中の水成分と接触し、架橋反応（アルコキシシリル基がシラノール基を経てシロキサン結合を形成）が起こり、原料のポットライフが短いことである。
【００３８】
非連続工程の場合、まず、熱可塑性ポリエステルエラストマーと変性シランカップリング剤をブレンダーで混合し、一軸混練押出機、二軸混練押出機、バンバリーミキサー等の混練装置で溶融混練してグラフト化し、ペレットを作製する。その後にペレットと触媒マスターバッチを用いて、射出成形機により金型に射出し、アルコキシシリル基を有する熱可塑性ポリエステルエラストマー発泡体を得た後、前記発泡体と水成分と接触させて、シロキサン結合による架橋構造を有し、表面にスキン層を有する独立気泡構造の熱可塑性ポリエステルエラストマー発泡体を得る。
なお、本明細書では、ペレットは、アルコキシシリル基を有する熱可塑性ポリエステルエラストマーを、触媒マスターバッチは、シラノール化促進触媒のマスターバッチをそれぞれ指す。
【００３９】
非連続工程の場合のメリットは、触媒マスターバッチを発泡工程の直前に配合するため、連続工程の場合と比べて原料のポットライフが長いことである。一方、連続工程の場合と比べて効率が悪く、さらにペレットが空気中の水成分等と接触し、加水分解反応や縮合反応等の反応が起こらないように保管等に注意が必要となることである。
【００４０】
次に、本発明の熱可塑性ポリエステルエラストマー発泡体の使用例を示す。図１に示す靴１０は、本発明の熱可塑性ポリエステルエラストマー発泡体を靴底用部材４１、４３として用いた例である。符号１１はアッパー、２１はミッドソール、３１はアウトソールであり、前記ミッドソール２１と前記アウトソール３１が靴底を構成する。
【００４１】
図２に示すように、前記ミッドソール２１の上側の面には、足の裏における踏みつけ部とかかと部に対応する部位に、本発明の一例の靴底用部材４１、４３が埋設されている。踏み付け部に対応する部位に設けられている靴底用部材４１は、跳躍やランニング等において着地等の際に足の指の付け根付近に加わる衝撃を緩和すると共に、地面を蹴る際の力を反発力で高める作用をする。一方、かかと部に対応する部位に設けられている靴底用部材４３は、跳躍やランニング等において着地等の際にかかと付近に加わる衝撃を緩和する作用をする。
【００４２】
前記踏み付け部に対応する部位に設けられている靴底用部材４１は、足の親指の付け根から小指の付け根の範囲に対して作用するように、横長な長方形からなる。一方、かかと部に対応する部位に埋設されている靴底用部材４３は、かかと部の中央に対して作用するように、略円形からなる。前記ミッドソール２１の上面に埋設される靴底用部材４１、４３の厚みは、ミッドソール２１の厚みにもよるが、好ましい範囲として２〜２０ｍｍ程度を挙げる。なお、前記靴底用部材４１、４３は、ミッドソール２１の上下を貫通するように埋設されたり、あるいはミッドソール２１の上面または下面に配置されたりしてもよい。
【００４３】
前記靴底用部材４１、４３を構成する本発明の熱可塑性ポリエステルエラストマー発泡体は、片面または両面に存在するスキン層により、発泡体の引張強度などの機械的強度や摩耗性などの表面強度が向上し、さらに、発泡体に加わる荷重を面で受けることができるため、荷重が分散され発泡体のヘタリが防止され、高い反発弾性が得られる。さらに、前記靴底用部材４１、４３を構成する本発明の熱可塑性ポリエステルエラストマー発泡体は、シロキサン結合による架橋構造を有するため、圧縮永久歪み（ヘタリ）が小さく、良好な耐久性が得られる。
【実施例】
【００４４】
次の熱可塑性ポリエステルエラストマー（ＴＰＥＥ）、シランカップリング剤、溶融粘度調整剤、シラノール化促進触媒を図３及び図４の配合にし、ニ軸押出機によりペレットを作製し、作製したペレットを用いて超臨界ガス射出成形法により、実施例１〜実施例２０及び比較例１〜比較例３の各発泡体を製造した。
【００４５】
・ＴＰＥＥ−１（熱可塑性ポリエステルエラストマー１）；品名：ペルプレンＰ−３０Ｂ、東洋紡社製
・ＴＰＥＥ−２（熱可塑性ポリエステルエラストマー２）；品名：ペルプレンＰ−４０Ｂ、東洋紡社製
・シランカップリング剤−１；３−グリシドキシプロピルトリエトキシシラン、品名：ＫＢＥ−４０３、信越化学工業社製
・シランカップリング剤−２；２−（３，４−エポキシシクロヘキシル）エチルトリメトキシシラン；品名：ＫＢＭ−３０３、信越化学工業社製
・溶融粘度調整剤；エポキシ変性スチレン−アクリル共重合体、エポキシ当量＝７１４、重量平均分子量＝９７００
・シラノール化促進触媒−１；ジブチル錫ジアセテート、東京化成工業社製
・シラノール化促進触媒−２；ジブチル錫ジラウレート、東京化成工業社製
・物理発泡剤：窒素ガス
【００４６】
シラノール化促進触媒−１及びシラノール化促進触媒−２は、それぞれ配合するメインの熱可塑性ポリエステルエラストマーと同一の熱可塑性ポリエステルエラストマーを用いてマスターバッチ化して使用した。図３及び図４の表におけるＴＰＥＥ−１及びＴＰＥＥ−２欄の「樹脂成分」は、樹脂として使用したメインのＴＰＥＥの割合を示し、一方「ＭＢ成分」は、マスターバッチ化したシラノール化促進触媒に含まれるＴＰＥＥの割合を示す。
【００４７】
射出成形機は電動射出成形機を用い、また、金型は可動型と固定型間のキャビティが１００×２００ｍｍで初期厚みを０．５ｍｍから５．０ｍｍまで可変できるように構成されたものを用いた。
【００４８】
窒素ガスを、超臨界供給装置を用いて超臨界状態とした後、射出成形機のシリンダ内に注入し、シリンダ内で溶融状態とした各成分を結晶融点１８０℃以上とし、前記窒素ガスを分散溶融混合させた。その後、金型のキャビティに射出し、次いで可動金型をコアバックさせ、冷却させた後に脱型して発泡体を得た。前記発泡体を９０℃の温水に６０分間浸した後に温水から取り出して実施例１〜２０及び比較例１〜３のサンプルを作製した。なお、実施例１〜２０では、前記脱型により、アルコキシシリル基を有する熱可塑性ポリエステルエラストマー発泡体を得、得られた発泡体を温水に浸すことにより、シロキサン結合による架橋構造を有する熱可塑性ポリエステルエラストマー発泡体が得られる。
【００４９】
実施例１〜４は、熱可塑性ポリエステルエラストマーとしてＴＰＥＥ−１を用い、マスターバッチによる樹脂の割合を１０％（１０重量部）、シランカップリング剤−１（３−グリシドキシプロピルトリエトキシシラン）の配合量を０．１〜５重量部、シラノール化促進触媒−１（ジブチル錫ジアセテート）の配合量を０．５重量部とし、キャビティ空間の初期の厚み（初期厚み）を２ｍｍにし、樹脂をキャビティ容積に対して１００％充填（フルショット）し、その後、コアバック量８ｍｍで型を開き、温水に浸すことにより、シロキサン結合による架橋構造を有し、表面にスキン層を有する独立気泡構造の熱可塑性ポリエステルエラストマー発泡体（発泡倍率５倍）を、厚み１０ｍｍで製造した。なお、充填する樹脂は比重を１と仮定して重量を容量に換算し、キャビティ容積に対する充填割合（充填率）を計算した。
【００５０】
実施例５は、シランカップリング剤−１（３−グリシドキシプロピルトリエトキシシラン）とシランカップリング剤−２（２−（３，４−エポキシシクロヘキシル）エチルトリメトキシシラン）を各１重量部配合した以外は実施例１と同様にして、シロキサン結合による架橋構造を有し、表面にスキン層を有する独立気泡構造の熱可塑性ポリエステルエラストマー発泡体（発泡倍率５倍）を、厚み１０ｍｍで製造した。
【００５１】
実施例６〜８は、マスターバッチによる樹脂の割合を２〜３０％（２〜３０重量部）、シラノール化促進触媒−１（ジブチル錫ジアセテート）の配合量を０．１〜１．５重量部とした以外は実施例１と同様にして、シロキサン結合による架橋構造を有し、表面にスキン層を有する独立気泡構造の熱可塑性ポリエステルエラストマー発泡体（発泡倍率５倍）を、厚み１０ｍｍで製造した。
【００５２】
実施例９は、マスターバッチによる樹脂の割合を２０％（２０重量部）、シランカップリング剤−１（３−グリシドキシプロピルトリエトキシシラン）の配合量を１重量部、シラノール化促進触媒−１（ジブチル錫ジアセテート）とシラノール化促進触媒−２（ジブチル錫ジラウレート）の配合量を各０．５重量部とした以外は実施例１と同様にして、シロキサン結合による架橋構造を有し、表面にスキン層を有する独立気泡構造の熱可塑性ポリエステルエラストマー発泡体（発泡倍率５倍）を、厚み１０ｍｍで製造した。
【００５３】
実施例１０〜１３は、シランカップリング剤−１（３−グリシドキシプロピルトリエトキシシラン）の配合量を１重量部、溶融粘度調整剤の配合量を０．０５〜１．５重量部とした以外は実施例１と同様にして、シロキサン結合による架橋構造を有し、表面にスキン層を有する独立気泡構造の熱可塑性ポリエステルエラストマー発泡体（発泡倍率５倍）を、厚み１０ｍｍで製造した。
【００５４】
実施例１４は、熱可塑性ポリエステルエラストマーとしてＴＰＥＥ−２を用い、マスターバッチによる樹脂の割合を１０％（１０重量部）、シランカップリング剤−１（３−グリシドキシプロピルトリエトキシシラン）の配合量を１重量部とし、他は実施例１と同様にして、シロキサン結合による架橋構造を有し、表面にスキン層を有する独立気泡構造の熱可塑性ポリエステルエラストマー発泡体（発泡倍率５倍）を、厚み１０ｍｍで製造した。
【００５５】
実施例１５は、熱可塑性ポリエステルエラストマーとしてＴＰＥＥ−１を４０重量部とそのマスターバッチによる樹脂として１０重量部、及びＴＰＥＥ−２を５０重量部、シランカップリング剤−１（３−グリシドキシプロピルトリエトキシシラン）の配合量を１重量部とした以外は実施例１と同様にして、シロキサン結合による架橋構造を有し、表面にスキン層を有する独立気泡構造の熱可塑性ポリエステルエラストマー発泡体（発泡倍率５倍）を、厚み１０ｍｍで製造した。
【００５６】
実施例１６〜２０は、シランカップリング剤−１（３−グリシドキシプロピルトリエトキシシラン）の配合量を１重量部とし、コアバック量を３〜１６ｍｍとした以外は実施例１と同様にして、シロキサン結合による架橋構造を有し、表面にスキン層を有する独立気泡構造の熱可塑性ポリエステルエラストマー発泡体（発泡倍率２．５〜９倍）を、厚み５〜１８ｍｍで製造した。
【００５７】
比較例１は、熱可塑性ポリエステルエラストマーとしてＴＰＥＥ−１を用い、他の成分を配合せず、その他は実施例１と同様にして表面にスキン層を有する独立気泡構造の熱可塑性ポリエステルエラストマー発泡体（発泡倍率５倍）を、厚み１０ｍｍで製造した。
【００５８】
比較例２は、熱可塑性ポリエステルエラストマーとしてＴＰＥＥ−１とＴＰＥＥ−２を併用し、他の成分を配合せず、その他は実施例１と同様にして表面にスキン層を有する独立気泡構造の熱可塑性ポリエステルエラストマー発泡体（発泡倍率５倍）を、厚み１０ｍｍで製造した。
【００５９】
比較例３は、熱可塑性ポリエステルエラストマーとしてＴＰＥＥ−２を用い、他の成分を配合せず、その他は実施例１と同様にして表面にスキン層を有する独立気泡構造の熱可塑性ポリエステルエラストマー発泡体（発泡倍率５倍）を、厚み１０ｍｍで製造した。
【００６０】
各実施例及び各比較例の各サンプルについて、密度、反発弾性、圧縮永久歪みを測定し、また外観を目視で判断した。結果は図３及び図４に示す。
密度は、各実施例及び各比較例のサンプルから、裁断によって直径２９ｍｍ×各サンプル厚みの密度測定用サンプルを作成し、ＪＩＳ  Ｋ  ７２２２：２００５に基づいて測定した。なお、密度測定用サンプルは、両面にスキン層を有する。
【００６１】
反発弾性は、密度と同様に、各実施例及び各比較例のサンプルから、裁断によって１００ｍｍ角×各サンプル厚みの反発弾性測定用サンプルを作製し、測定用サンプルの合計厚みが１０ｍｍ未満の場合、複数枚重ねて１０ｍｍ以上とし、ＪＩＳ  Ｋ  ６４００−３：２０１１に基づいて測定した（実施例１６〜１８の各サンプルは、２枚重ねてサンプルの合計厚みを１０ｍｍ以上とした）。なお、反発弾性測定用サンプルは、両面にスキン層を有する。
【００６２】
圧縮永久歪みは、ＪＩＳ  Ｋ６２６２：２０１３  Ａ法に基づき、次のように測定した。まず、各実施例及び各比較例のサンプルから直径２９ｍｍに打ち抜いて圧縮永久歪み測定用サンプルを作製し、温度２３℃、湿度５０％の環境下で３時間放置した後、ノギスを用いて測定用サンプルの試験前の厚みｈ０を測定した。測定用サンプルを二枚のステンレス鋼板からなる圧縮板（圧縮装置）で厚み方向に挟み、試験前の厚みｈ０に対して５０％の厚みになるように圧縮し、予め温度５０℃、湿度５０％の状態に保持した恒温恒湿槽へ測定用サンプルを組込んだ圧縮装置を投入し６時間静置した。この時使用するスペーサ（測定用サンプルの試験前の厚みｈ０に対して５０％の厚み）の厚みｈ２を測定する。６時間経過後、恒温恒湿槽から圧縮装置を取出し、圧縮状態を解放し、温度２３℃、湿度５０％の環境下で３０分後に測定用サンプルの試験後の厚みｈ１を測定した。次式にしたがって圧縮永久歪みを算出した。
圧縮永久歪み（％）＝［（ｈ０−ｈ１）／（ｈ０−ｈ２）］×１００
【００６３】
外観は、セル構造が不均一の場合、表面に鬆や筋が現れるため、外観に鬆や筋が殆ど見られない場合（セル構造が均一な場合）に「〇」、鬆や筋が少し見られる場合（セル構造が僅かに不均一な場合）に「△」、鬆や筋が多く見られる場合（セル構造が著しく不均な場合）に「×」とした。
【００６４】
実施例１〜実施例２０は、密度が０．１１〜０．４０ｇ／ｃｍ３であり、かつ反発弾性が６３〜７４％、圧縮永久歪みが１９〜３４％であり、軽量で反発弾性が高く、かつ圧縮永久歪み（ヘタリ）が小さいものであった。
一方、熱可塑性ポリエステルエラストマーのみを使用し、シランカップリング剤等の他の成分を配合していない比較例１〜３は、密度及び反発弾性については実施例１〜２０と同等であったが、圧縮永久歪みが６８〜７０％と極端に大きく、圧縮永久歪み（ヘタリ）が大きいものであった。
【００６５】
このように、各実施例は、軽量で反発弾性が高く、かつ圧縮永久歪み（ヘタリ）が小さく、靴底用部材として好適なものである。
なお、靴底用部材は、ミッドソールの一部に設けるものに限られず、全面または広範囲に設けてもよく、さらに他の靴底構成部材に設けてもよい。
また、本発明の熱可塑性ポリエステルエラストマー発泡体は、靴底用部材以外の用途として、家具、家電製品、事務用機器等の各種電化製品の弾性足（足ゴム）やロボットや工作機械等の各種産業用機械のダンパー材等として利用することができる。
【００６６】
本発明の熱可塑性ポリエステルエラストマー発泡体は、発泡体を得た後に架橋処理を行っており、グラフト化工程や発泡工程では架橋反応が起こらない。これに対し、過酸化物や硫黄等を用いて架橋を行う場合、グラフト化工程や発泡工程での加熱により、架橋反応が起こる可能性があり、架橋反応をコントロールすることが難しい。グラフト化工程や発泡工程で架橋反応が起こった場合、マトリクス全体が架橋してしまい、熱可塑性ポリエステルエラストマーの成形自体が行えなくなる。
【符号の説明】
【００６７】
１０  靴
２１  ミッドソール
４１、４３  靴底用部材
【図１】
2020146559.tif 000003
【図２】
2020146559.tif 000004
【図３】
2020146559.tif 000005
【図４】
2020146559.tif 000006